СПОСОБ ОТЖИГА ЛИСТОВОЙ СТАЛИ

1. Способ отжига листовой стали, включающий в себя
первый этап, заключающийся в полном окислении поверхности листовой стали и тем самым создании полностью оксидированного поверхностного слоя,
второй этап, заключающийся в селективном окислении прочих элементов стали, помимо железа, в области, простирающейся под полностью оксидированным слоем, и тем самым создании селективно оксидированного внутреннего слоя, и
третий этап, заключающийся в полном восстановлении полностью оксидированного поверхностного слоя.
2. Способ по п. 1, который осуществляют на оборудовании, содержащем зону нагревания открытым пламенем, зону нагревания радиационными трубами и зону выдержки с радиационными трубами, при этом первый этап выполняют в зоне нагревания открытым пламенем, второй этап выполняют по меньшей мере в зоне нагревания радиационными трубами и третий этап выполняют по меньшей мере в зоне выдержки с радиационными трубами.
3. Способ по п. 2, в котором первый этап выполняют посредством регулирования атмосферы в зоне нагревания открытым пламенем при соотношении воздуха к газу, превышающего 1.
4. Способ по п. 1, который осуществляют на оборудовании, содержащем зону предварительного нагрева радиационными трубами, зону нагрева радиационными трубами и зону выдержки с радиационными трубами, при этом первый этап выполняют в зоне предварительного нагрева радиационными трубами, второй этап выполняют по меньшей мере в зоне нагрева радиационными трубами и третий этап выполняют по меньшей мере в зоне выдержки с радиационными трубами.
2
5. Способ по п. 4, в котором первый этап выполняют в окислительной камере, содержащей О в количестве от 0,1 до 10 об. %.
2
6. Способ по любому из пп. 2-5, в котором второй этап выполняют посредством установления точки росы зоны нагрева радиационными трубами, превышающей критическую величину, зависящую от содержания Н в атмосфере указанной зоны.
7. Способ по п. 6, в котором точку росы регулируют посредством впрыскивания водяного пара.
2
2
8. Способ по любому из пп. 1-5, 7, в котором третий этап восстановления выполняют с применением атмосферы, содержащей по меньшей мере 2% H с остальным, представленным N.
2
2
9. Способ по п. 6, в котором третий этап восстановления выполняют с применением атмосферы, содержащей по меньшей мере 2% Н с остальным, представленным N.
10. Способ по любому из пп. 1-5, 7, 9, в котором сталь содержит вплоть до 4 мас. % марганца, вплоть до 3 мас. % кремния, вплоть до 3 мас. % алюминия и вплоть до 1 мас. % хрома.
11. Способ по п. 6, в котором сталь содержит вплоть до 4 мас. % марганца, вплоть до 3 мас. % кремния, вплоть до 3 мас. % алюминия и вплоть до 1 мсс. % хрома.
12. Способ по п. 8, в котором сталь содержит вплоть до 4 мас. % марганца, вплоть до 3 мас. % кремния, вплоть до 3 мас. % алюминия и вплоть до 1 мас. % хрома.
13. Способ производства оцинкованной листовой стали, в котором на отожженную листовую сталь, полученную способом по любому из пп. 1-12, наносят покрытие окунанием в цинковую ванну.
14. Способ производства отожженной оцинкованной листовой стали, в котором оцинкованная листовая сталь, полученная способом по п. 13, в течение времени от 10 до 30 секунд подвергается тепловой обработке при температуре от 450°C до 580°С.
15. Способ по п. 14, в котором указанная термическая обработка выполняется при 490°С.